(57)【要約】【課題】  立体感、織物感にあふれる化粧板を提供する。【解決手段】  布生地若しくは、布生地に熱硬化性樹脂を主な成分とする樹脂液が含浸された樹脂含浸布生地を、熱硬化性樹脂を主な成分とする樹脂液が含浸された樹脂含浸オーバーレイ紙に挟み込み、コア材と共に積層し、加熱加圧成形する。熱硬化性樹脂にはメラミン樹脂、コア材にはフェノール樹脂含浸紙、メラミン樹脂含浸紙を用いる。挟み込む際には、前記の樹脂含浸オーバーレイ紙は、表、裏のいずれか一方に２枚配する。樹脂含浸オーバーレイ紙は、坪量は１８〜４０ｇ／ｍ２での原紙に数１で示す含浸率が２６０〜３２０％のものを用いる。【選択図】  図１
2013180533.tif 000002
【特許請求の範囲】
【請求項１】
布生地若しくは、布生地に熱硬化性樹脂を主な成分とする樹脂液が含浸された樹脂含浸布生地が、オーバーレイ紙に熱硬化性樹脂を主な成分とする樹脂液が含浸された樹脂含浸オーバーレイ紙に挟み込みまれ、芯材層と共に積層され、加熱加圧成形されてなることを特徴とする織物調化粧板。
【請求項２】
前記樹脂含浸オーバーレイ紙は、表、裏のいずれか一方に２枚配されることを特徴とする請求項１記載の織物調化粧板。
【請求項３】
前記樹脂含浸オーバーレイ紙の含浸率は数１で示される算出方法で２６０〜３２０％であることを特徴とする請求項１又は２記載の織物調化粧板。
【数１】
2013180533.tif 000005
【発明の詳細な説明】
【技術分野】
【０００１】
本発明は、布生地を用いた化粧板に関する。
【背景技術】
【０００２】
以前より、メラミン化粧板は豊富な色柄と、表面強度、メンテナンス性など優れた特徴を持つことから店舗、医療福祉施設など公共施設の家具・什器から住宅家具まで幅広い用途で使用されている。近年内装デザインの分野においては、ますます意匠に関する価値観が多様化し、メラミン化粧板においても、布生地、木、石等といった本物の素材に近い意匠のニーズが増えてきている。
【特許文献１】特開２００１−１９８９９９号公報
【特許文献２】特開昭５３−３４６８号公報
【特許文献３】特開平９−７６４１８号公報
【発明の開示】
【発明が解決しようとする課題】
【０００３】
このメラミン化粧板は、化粧層、コア層、及び必要に応じて表面層、裏面層とから構成され、化粧層には印刷紙が用いられているが、印刷紙ではリアル感を付与することに限界があった。
【課題を解決するための手段】
【０００４】
本発明は、かかる従来の化粧板の持つ欠点を解消するために考えられたものであり、布生地が、熱硬化性樹脂を主な成分とする樹脂液が含浸された樹脂含浸オーバーレイ紙に挟み込みまれ、芯材層と共に積層され、加熱加圧成形されてなることを特徴とする織物調化粧板である。
【発明の効果】
【０００５】
本発明によれば、本物の布生地を使用することで、メラミン化粧板の持つ表面強度、メンテナンス性を有しながら、印刷紙では困難であった多彩な色柄表現、具体的には、立体感、織物感、リアル感に富む化粧板となる。
【発明を実施するための最良の形態】
【０００６】
以下、本発明について詳細に説明する。
本発明で用いられる布生地は、絹、麻、綿などの天然繊維が好ましく、ナイロン、ポリエステルなどの撥水性合成繊維は樹脂含浸オーバーレイ紙の樹脂が浸透しにくいため好ましくない。意匠は、染色、織りこみ、編みこみなどにより付与される。厚みは０．１〜０．５ｍｍ、好ましくは０．１５〜０．３５ｍｍ、坪量は５０〜２００ｇ／ｍ２が好ましく、この範囲であれば樹脂含浸オーバーレイ紙に含まれる樹脂が浸透しやすいものとなる。また、天然繊維含有率は３０％以上、好ましくは１００％のものを用いると耐煮沸性が優れたものとなる。布生地は、メラミン樹脂、尿素樹脂、グアナミン樹脂、ジアリルフタレート樹脂、アクリル樹脂などの熱硬化性樹脂からなる樹脂液を含浸しても、含浸しなくてもよいが、含浸しない、いわゆる未含浸の方がより経済的である。含浸する際は数１に示す含浸率は樹脂含浸布生地を用いる場合は１２０〜１６０％であればよい。
【０００７】
前記の布生地は熱圧成形後に透明となる含浸紙、いわゆる樹脂含浸オーバーレイ紙に挟み込んで用いる。熱圧成形後に透明となることから布生地の絵柄をそのまま表現できる。また、挟み込むことによって前記の布生地が未含浸の場合、含浸率の高い樹脂含浸オーバーレイ紙の樹脂が表裏から布生地に充分に浸透して、物性に影響を与えることがない。挟み込む際には表、裏のいずれか一方は２枚配することにより耐煮沸性が向上する。
【０００８】
オーバーレイ原紙に用いられる天然パルプとしては、α−セルロース成分の多い木材パルプ繊維が好ましく用いられ、例えば、針葉樹晒しクラフトパルプ（ＮＢＫＰ）、広葉樹晒しクラフトパルプ（ＬＢＫＰ）、針葉樹晒しサルファイトパルプ（ＮＢＳＰ）、広葉樹晒しサルファイトパルプ（ＬＢＳＰ）、砕木パルプ（ＧＰ）、その他の木材パルプ等を単独若しくは混合して用い、抄紙機、例えば長網多筒型抄紙機、長網ヤンキー型抄紙機、あるいは丸網抄紙機等にて、分散、脱水、乾燥させてシート状にしたものが適用できる。坪量は１８〜４０ｇ／ｍ２であればよい。
【０００９】
オーバーレイ原紙に含浸される樹脂液は、熱硬化性樹脂、例えば、メラミン樹脂、尿素樹脂、グアナミン樹脂、ジアリルフタレート樹脂、アクリル樹脂等を主成分とし、含浸する際には水、有機溶剤にて希釈し、粘度調整される。含浸率については、数１に示す算出方法で２６０〜３２０％とするのが望ましい。この範囲であれば布生地が未含浸の場合、充分に樹脂が浸透し、耐煮沸性が良好なものとなる。
【数１】
2013180533.tif 000003
【００１０】
本発明で用いられる芯材層としては、合板、ＭＤＦ、パーティクルボードなどの木質系基材、石膏ボード、珪カル板などの無機質系基材、アルミニウムの如き金属製基材、樹脂含浸紙などが挙げられるが、耐熱性、耐水性、強度などに優れる樹脂含浸紙が好ましく、樹脂含浸紙は、坪量１５０〜３００ｇ／ｍ２程度の晒し或いは未晒しのクラフト紙に、メラミン樹脂、尿素樹脂、グアンミン樹脂、不飽和ポリエステル樹脂、フェノール樹脂あるいはジアリルフタレート樹脂などの熱硬化性樹脂からなる樹脂液を含浸し、乾燥したものである。含浸率は、数１に示す算出方法で３０〜１００％であればよい。
【００１１】
樹脂含浸紙と樹脂含浸オーバーレイ紙の間には、隠蔽性を向上させる目的でバリア層を介在させることが可能であり、前記の樹脂含浸紙の原紙に未晒しのクラフト紙を用いる場合は有効である。晒しのクラフト紙の場合は特に必要というわけではない。バリア層には、１６０〜２００ｇ／ｍ２のチタン紙に、フェノール樹脂やメラミン樹脂、或いはこれらの混合物を主成分とする樹脂液を含浸し、乾燥した樹脂含浸バリア紙が適用できる。
【００１２】
本発明の織物調化粧板は、布生地を、熱硬化性樹脂を主な成分とする樹脂液が含浸された樹脂含浸オーバーレイ紙に挟み込み、コア材と共に積層し、加熱加圧プレスを用いて、加熱温度１１０〜１６０℃、加圧条件５０〜１００ｋｇ／ｍ２の成形条件で熱圧することにより得られる。以下、実施例、比較例を挙げて本発明を更に詳細に説明する。
【実施例１】
【００１３】
フェノール樹脂含浸コア紙
坪量１９５ｇ／ｍ２の未晒しクラフト紙にフェノール樹脂を主成分とする樹脂液を、数１に示す含浸率が５０％となるように含浸してフェノール樹脂含浸コア紙を得た。
フェノール樹脂含浸バリア紙
坪量１８５ｇ／ｍ２のチタン紙にフェノール樹脂を主成分とする樹脂液を、数１に示す含浸率が５０％となるように含浸してフェノール樹脂含浸バリア紙を得た。
メラミン樹脂含浸オーバーレイ紙
坪量が２３ｇ／ｍ２のオーバーレイ原紙にメラミン樹脂からなる樹脂液を式１に示す含浸率が２８０％となるように含浸し、乾燥してメラミン樹脂含浸オーバーレイ紙を得た。
下から順に、フェノール樹脂含浸コア紙を４枚、フェノール樹脂含浸バリア紙を１枚、メラミン樹脂含浸オーバーレイ紙を２枚、未含浸、綿１００％、厚み０．２３ｍｍの布生地を１枚、メラミン樹脂含浸オーバーレイ紙を１枚積層し、加熱加圧プレス機により、加熱温度１３０℃、圧力７０ｋｇ／ｍ２の成形条件下で熱圧して、実施例１の織物調化粧板を得た。
【実施例２】
【００１４】
実施例１において、布生地の厚みを０．３０ｍｍにした以外は同様に実施した。
【実施例３】
【００１５】
実施例１において、布生地の厚みを０．２７ｍｍにした以外は同様に実施した。
【実施例４】
【００１６】
実施例１において、布生地の厚みを０．１８ｍｍにした以外は同様に実施した。
【実施例５】
【００１７】
下から順に、フェノール樹脂含浸コア紙を４枚、フェノール樹脂含浸バリア紙を１枚、メラミン樹脂含浸オーバーレイ紙を１枚、未含浸、綿１００％、厚み０．１８ｍｍの布生地を１枚、メラミン樹脂含浸オーバーレイ紙を２枚積層し、加熱加圧プレス機により、加熱温度１３０℃、圧力７０ｋｇ／ｍ２の成形条件下で熱圧して、実施例５の織物調化粧板を得た。
【実施例６】
【００１８】
メラミン樹脂含浸コア紙
坪量１９５ｇ／ｍ２の晒しクラフト紙にメラミン樹脂を主成分とする樹脂液を、数１に示す含浸率が５０％となるように含浸してメラミン樹脂含浸コア紙を得た。
メラミン樹脂含浸オーバーレイ紙
坪量が２３ｇ／ｍ２のオーバーレイ原紙にメラミン樹脂からなる樹脂液を数１に示す含浸率が２８０％となるように含浸し、乾燥してメラミン樹脂含浸オーバーレイ紙を得た。
下から順に、メラミン樹脂含浸コア紙を４枚、メラミン樹脂含浸オーバーレイ紙を２枚、未含浸、綿１００％、厚み０．２３ｍｍの布生地を１枚、メラミン樹脂含浸オーバーレイ紙を１枚積層し、加熱加圧プレス機により、加熱温度１３０℃、圧力７０ｋｇ／ｍ２の成形条件下で熱圧して、実施例６の織物調化粧板を得た。
【実施例７】
【００１９】
実施例１において、未含浸、綿１００％、厚み０．２３ｍｍの布生地に、にメラミン樹脂からなる樹脂液を数１に示す含浸率が１４０％となるように含浸し、乾燥して用いた以外は同様に実施した。
【００２０】
参考例１
実施例４において、下から順に、フェノール樹脂含浸コア紙を４枚、フェノール樹脂含浸バリア紙を１枚、メラミン樹脂含浸オーバーレイ紙を１枚、未含浸、綿１００％、厚み０．１８ｍｍの布生地を１枚、メラミン樹脂含浸オーバーレイ紙を１枚積層した以外は同様に実施した。
【００２１】
参考例２
実施例１において、未含浸、綿１００％、厚み０．２３ｍｍの布生地の代わりに、未含浸、綿３０％、ポリエステル７０％、厚み０．１０ｍｍの布生地を用いた以外は同様に実施した。
【００２２】
参考例３
実施例１において、未含浸、綿１００％、厚み０．２３ｍｍの布生地の代わりに、未含浸、綿３６％、ポリエステル６４％、厚み０．４０ｍｍの布生地を用いた以外は同様に実施した。
【００２３】
比較例１
実施例１において、未含浸、綿１００％、厚み０．２３ｍｍの布生地の代わりに、未含浸、ポリエステル１００％、厚み０．２７ｍｍの布生地を用いた以外は同様に実施した。
【００２４】
評価結果を表１に示す。
【表１】
2013180533.tif 000004
【００２５】
評価方法は以下の通りとした。
耐煮沸性：ＪＩＳＫ６９０２に基づいて評価した。
○：変化なし
△：やや白化
×：白化
【図面の簡単な説明】
【００２６】
【図１】実施例１の織物調化粧板の構成断面図。
【図２】実施例４の織物調化粧板の構成断面図。
【図３】実施例６の織物調化粧板の構成断面図。
【符号の説明】
【００２７】
１  メラミン樹脂含浸オーバーレイ紙
２  布生地
３  フェノール樹脂含浸バリア紙
５  フェノール樹脂含浸コア紙
６  メラミン樹脂含浸コア紙
９  織物調化粧板
９‘織物調化粧板
１０  織物調化粧板
【図１】
2013180533.tif 000006
【図２】
2013180533.tif 000007
【図３】
2013180533.tif 000008